Patent RU-2652802-C2 (RU)
Title: Сложные полиэфиры и изделия, изготовленные из них
Inventor: NEDERBERG FREDRIK
IPC: B32B27/36
Filed: 2013-03-30
Granted: 2018-05-03
Abstract: Настоящее изобретение относится к изделиям из поли(триметиленфурандикарбоксилата). Описано изделие, включающее: подложку, содержащую первую поверхность и вторую поверхность, где вторая поверхность контактирует с внешней средой, где подложка содержит полимер, включающий поли(триметиленфурандикарбоксилат), имеющий повторяющееся звено формулы: 
        где n имеет значения от 10 до 1000, где содержание поли(триметиленфурандикарбоксилата) составляет от 0,1 до 99,9 % от общей массы полимера и где полимер обеспечивает улучшение газобарьерных свойств подложки по сравнению с подложкой, выполненной из свежеполученного поли(этилентерефталата) (ПЭТ), выраженное как   , где G PTF  представляет собой измеренное значение величины газового барьера для PTF и G пэт  представляет собой измеренное значение величины газового барьера для ПЭТ, где барьерные свойства в отношении кислорода,  диоксида углерода или  влаги измеряют согласно методике ASTM D3985-05, ASTM F2476-05, ASTM F1249-06 соответственно, где улучшение в отношении кислорода составляет 2-99%, улучшение в отношении диоксида углерода составляет 11-99% и улучшение в отношении влаги составляет 3-99%.  Также описана полимерная композиция для улучшения газобарьерных свойств изделия, включающая, по меньшей мере, одно из: i) полимер, представляющий собой поли(триметиленфурандикарбоксилат), имеющий повторяющееся звено формулы: , где n имеет значения от 10 до 1000 и содержание поли(триметиленфурандикарбоксилата) составляет от 0,1 до 99,9 % от общей массы полимерной композиции; или ii) сополимер, содержащий звенья, полученные из 2,5-фурандикарбоксилата, 1,3-пропандиола и терефталата, где массовая доля повторяющихся звеньев PTF в сополимере составляет 0,1-99,9% от общей массы сополимера; или iii) полимерную смесь, содержащую а) поли(триметиленфурандикарбоксилат), как определен выше, и поли(алкилентерефталат), где полимерная смесь содержит  0,1-99,9% мас. поли(триметиленфурандикарбоксилат) от общей массы полимерной смеси, или b) полимерную смесь, содержащую поли(триметиленфурандикарбоксилат), как определен выше, и поли(алкиленфурандикарбоксилат), и где полимерная смесь содержит 0,1-99,9% мас. поли(триметиленфурандикарбоксилата) от общей массы полимерной смеси и где поли(алкиленфурандикарбоксилат) не является поли(триметиленфурандикарбоксилатом); где полимер обеспечивает улучшение газобарьерных свойств подложки по сравнению с подложкой, выполненной из свежеполученного поли(этилентерефталата) (ПЭТ), выраженное как   , где G PTF  представляет собой измеренное значение величины газового барьера для PTF и G пэт  представляет собой измеренное значение величины газового барьера для ПЭТ, где барьерные свойства в отношении кислорода,  диоксида углерода или  влаги измеряют согласно методике ASTM D3985-05, ASTM F2476-05, ASTM F1249-06 соответственно, где улучшение в отношении кислорода составляет 2-99%, улучшение в отношении диоксида углерода составляет 11-99% и улучшение в отношении влаги составляет 3-99%.  Технический результат – получение  композиции для улучшения газобарьерных свойств изделия в отношении кислорода, диоксида углерода и влаги. 2 н. и 15 з.п. ф-лы, 4 ил., 11 табл., 9 пр.